ПОРОШОК СПЛАВА НА ОСНОВЕ УРАНА И МОЛИБДЕНА, ПРИГОДНЫЙ ДЛЯ ИЗГОТОВЛЕНИЯ ЯДЕРНОГО ТОПЛИВА И МИШЕНЕЙ, ПРЕДНАЗНАЧЕННЫХ ДЛЯ ИЗГОТОВЛЕНИЯ РАДИОИЗОТОПОВ

1. Порошок метастабильной (фазы сплава, содержащего уран и молибден, который образован из частиц, имеющих коэффициент вытянутости, равный, по меньшей мере, 1,1, отличное от нуля значение закрытой пористости, и который образован из зерен с содержанием молибдена, изменение которого в пределах одного и того же зерна составляет не более чем 1 мас.%.
2. Порошок по п.1, в котором коэффициент вытянутости частиц составляет не более 2.
3. Порошок по п.1, в котором величина закрытой пористости частиц составляет не более 5% (об./об.).
4. Порошок по п.1, в котором закрытая пористость частиц состоит из закрытых пор, размер которых составляет не более 3 мкм.
5. Порошок по п.1, размер частиц которого составляет 20-100 мкм.
6. Порошок по п.1, который представляет собой порошок бинарного сплава урана и молибдена.
7. Порошок по п.6, в котором массовое содержание молибдена составляет 5-15%.
8. Порошок по п.1, который представляет собой порошок тройного сплава UMoX, где X представляет собой металл, отличный от урана и молибдена.
9. Порошок по п.8, в котором X выбран из титана, циркония, хрома, кремния, ниобия, платины, олова, висмута, рутения и палладия.
10. Порошок по п.8, в котором массовое содержание молибдена составляет 5-15%, а массовое содержание металла X составляет не более 6%.
11. Способ получения порошка метастабильной γ фазы сплава, содержащего уран и молибден, по любому из пп.1-8, который включает:
a) приведение, по меньшей мере, одного первого реагента, выбранного из оксидов урана и их смесей, фторидов урана и их смесей, в контакт со вторым реагентом, состоящим из молибдена, и третьим реагентом, состоящим из металла восстановителя, при этом первый, второй и третий реагенты находятся в измельченном виде;
b) взаимодействие приведенных таким образом в контакт реагентов при температуре, по меньшей мере, равной температуре плавления третьего реагента и в инертной атмосфере, в результате чего это взаимодействие приводит к образованию сплава, содержащего уран и молибден, в виде порошка, частицы которого покрыты слоем оксида или фторида металла восстановителя;
c) охлаждение полученного таким образом порошка со скоростью, по меньшей мере, равной 450°C/ч; и
d) удаление слоя оксида или фторида металла восстановителя, который покрывает частицы порошка сплава, содержащего уран и молибден.
12. Способ по п.11, в котором первый реагент представляет собой порошок оксида урана, выбранного из диоксида урана, триоксида урана, полуторного оксида урана, тетраоксида урана и их смесей.
13. Способ по п.12, в котором порошок оксида урана образован из частиц, размер которых составляет 1-100 мкм.
14. Способ по п.12, в котором порошок оксида урана представляет собой порошок диоксида урана со стехиометрическим отношением U/O, равным 2 или по существу равным 2.
15. Способ по п.11, в котором второй реагент находится в виде порошка, размер частиц которого составляет менее 250 мкм.
16. Способ по п.11, в котором третий реагент выбран из щелочных металлов и щелочноземельных металлов.
17. Способ по п.16, в котором третий реагент представляет собой щелочноземельный металл, который используют в виде порошка, опилок или стружки.
18. Способ по п.17, в котором третий реагент представляет собой магний или кальций.
19. Способ по п.11, в котором стадию a) осуществляют размещением в реакторе, по меньшей мере, одного слоя гранул, состоящих из гомогенной смеси первого и второго реагентов, и, по меньшей мере, двух слоев третьего реагента, при этом слой гранул находится между двумя слоями третьего реагента.
20. Способ по п.11, в котором стадию b) проводят при температуре, равной или превышающей 900°C, но ниже температуры плавления сплава, содержащего уран и молибден.
21. Способ по п.20, в котором стадию b) проводят при температуре 950-1150°C.
22. Способ по п.11, в котором стадия b) включает повышение температуры со скоростью 50-200°C/ч.
23. Способ по п.11, в котором стадию d) проводят растворением слоя оксида или фторида металла восстановителя.
24. Применение порошка метастабильной γ фазы сплава, содержащего уран и молибден, по любому из пп.1-8, для изготовления ядерного топлива, в частности, для экспериментальных ядерных реакторов.
25. Применение порошка метастабильной γ фазы сплава, содержащего уран и молибден, по любому из пп.1-8, для изготовления мишеней, предназначенных для производства радиоизотопов.